(57)【特許請求の範囲】
【請求項１】
消火剤を内包し、火の熱によって破裂するマイクロカプセルが、有機系インキに含有、分散せしめられてなる消火性インキを、基材上にスクリーン印刷手法によって印刷して、消火性印刷層を形成することを特徴とする消火性印刷物の製造方法。
【請求項２】
前記消火性インキとして、前記マイクロカプセルが、前記有機系インキの１００重量部に対して、１００〜１５０重量部の割合となる量において含有せしめられたものが用いられる請求項１に記載の消火性印刷物の製造方法。
【請求項３】
前記消火性印刷層が、１０〜６００μｍの厚さにおいて形成される請求項１又は請求項２に記載の消火性印刷物の製造方法。
【請求項４】
前記消火剤が、ジブロモメタンである請求項１乃至請求項３の何れか１項に記載の消火性印刷物の製造方法。
【請求項５】
前記基材として、被印刷面とされる面の反対側の面に接着層が設けられた印刷用シートと、該印刷用シートの接着層に対して剥離可能に積層された剥離シートとを備えるものを用いる請求項１乃至請求項４の何れか１項に記載の消火性印刷物の製造方法。
【請求項６】
前記基材上に、離型層を形成し、この離型層の上に、前記消火性印刷層を形成せしめた後、該基材を取り除いて、該消火性印刷層のみからなる消火性シートを製造する請求項１乃至請求項４の何れか１項に記載の消火性印刷物の製造方法。
【発明の詳細な説明】
【技術分野】
【０００１】
本発明は、消火性印刷物の製造方法に係り、特に、消火剤が内包されたマイクロカプセルを含有するインキを印刷して、消火性印刷物を製造する方法に関するものである。
【背景技術】
【０００２】
近年、家電製品、特に、家電製品に内蔵されるリチウム電池等からの発火事故が、多数報告されている。この対策として、発火を防止する根本的な解決も当然必要ではあるが、予期せぬ事態を想定して、発生した火炎を製品内で自己消火したり、或いは延焼を遅らせる対策も必要となっている。
【０００３】
例えば、家屋等の建築物においては、防火対策として、難燃剤等を添加した難燃性の樹脂材料や表面に無機系塗料を塗工した樹脂材料が、内装材等に広く採用されるようになってきている。しかしながら、それらの樹脂材料は、幾分かは燃焼が抑制され、燃えにくくなるものの、完全に燃焼を止めることはできず、発生した火炎を消すものではない。
【０００４】
一方、特許文献１には、カプセル内部に消火剤を包含した消火性マイクロカプセルが均一に分散された塗料を塗工してなる自己消火性シートが提案されており、このような自己消火性シートを用いることによって、着火しても、その自己消火作用により、火を消すことが可能となっている。しかしながら、そのような自己消火性シートにあっては、塗料として、不燃性の無機質塗料が用いられていることから、塗膜自体に着火が起こり難いといったメリットがあるものの、それに相反して、塗膜内に含有せしめられたマイクロカプセルの破裂が起こり難く、そのため、消火剤の放出が遅れるといった問題を内在するものであった。
【０００５】
また、特許文献１では、消火性マイクロカプセルを含む塗料が、基材上に、グラビアコーターを用いて塗工されているため、印刷時に、圧着ローラー（圧胴）に押圧されて、消火性マイクロカプセルが潰れ、消火剤が洩れてしまうといった問題もある。加えて、グラビア印刷では、高粘度の塗料を使用することができず、塗料の粘度を低くして、その流動性を高める必要があるところから、消火性マイクロカプセルを、塗料中に多量に配合することができず、また印刷層の厚みが薄くなるといった問題もあり、このため、塗膜の単位面積当たりに含有される消火性マイクロカプセルの量が少なく、消火剤による消火効果が充分に発揮され得ないおそれがあった。
【０００６】
かかる状況下、消火剤による自己消火性能を更に高めるべく、インキに多量のマイクロカプセル、例えば、インキと略同じ重量のマイクロカプセルを含有、混合せしめて、消火性インキを調製すると、その得られた消火性インキは、流動性が非常に低く、高粘度となり、しかもパサつくようになる。そして、その消火性インキを、刷毛を用いて、基材上に塗布しようとしても、消火性インキが刷毛にのらず、塗布することが極めて困難となるのである。尤も、消火性インキに含まれるマイクロカプセルの含有量を減らして、その消火性インキを刷毛で同様に塗工すると、前記したグラビア印刷とは違ってマイクロカプセルが潰れるようなことはないが、塗布時に、マイクロカプセルの分散状態が悪化して、塗膜中にマイクロカプセルを均一に分布、含有させることができないことに加えて、刷毛を用いた塗工では、塗膜の厚みが、必要以上に厚くなるという問題も内在している。
【０００７】
また、特許文献２には、４０〜６０重量％の硬化性樹脂バインダと残りがマイクロカプセル化ジブロモメタン消火剤とからなる消火材料が提案されているが、そこでは、消火材料がモールド成形によって製造されているところから、生産効率が悪いことに加えて、消火材料の厚みを薄くすることが難しく、消火材料を低コストで製造することが困難であった。
【０００８】
【特許文献１】特開平５−８４８７３号公報
【特許文献２】特開２００７−１６００２８号公報
【発明の開示】
【発明が解決しようとする課題】
【０００９】
ここにおいて、本発明は、上述せる如き事情を背景にして為されたものであって、その解決課題とするところは、消火剤を内包するマイクロカプセルを潰すことなく、高密度に且つ均一に印刷することができ、優れた消火性能を発揮する消火性印刷物を良好なる生産性をもって有利に製造する方法を提供することにある。
【課題を解決するための手段】
【００１０】
そして、本発明にあっては、かかる課題の解決のために、その要旨とするところは、消火剤を内包し、火の熱によって破裂するマイクロカプセルが、有機系インキに含有、分散せしめられてなる消火性インキを、基材上にスクリーン印刷手法によって印刷して、消火性印刷層を形成することを特徴とする消火性印刷物の製造方法にある。
【００１１】
なお、かかる本発明に従う消火性印刷物の製造方法の好ましい態様の一つによれば、前記消火性インキとして、前記マイクロカプセルが、前記有機系インキの１００重量部に対して、１００〜１５０重量部の割合となる量において含有せしめられたものが用いられる。
【００１２】
また、本発明に従う消火性印刷物の製造方法における別の好ましい態様の一つによれば、前記消火性印刷層が、１０〜６００μｍの厚さにおいて形成される。
【００１３】
さらに、本発明に従う消火性印刷物の製造方法における更に別の望ましい態様の一つによれば、前記消火剤として、ジブロモメタンが採用される。
【００１４】
加えて、かかる本発明に従う消火性印刷物の製造方法の他の好ましい態様の一つによれば、前記基材として、被印刷面とされる面の反対側の面に接着層が設けられた印刷用シートと、該印刷用シートの接着層に対して剥離可能に積層された剥離シートとを備えるものが用いられる。
【００１５】
また更に、本発明に従う消火性印刷物の製造方法の別の好ましい態様の一つによれば、前記基材上に、離型層を形成し、この離型層の上に、前記消火性印刷層を形成せしめた後、該基材を取り除いて、該消火性印刷層のみからなる消火性シートが製造される。
【発明の効果】
【００１６】
このように、本発明に従う消火性印刷物の製造方法にあっては、消火性インキをスクリーン印刷手法によって印刷して、消火性印刷層を形成するようにしているところから、印刷時に、消火性インキに含まれるマイクロカプセルが潰れて、そこに内包されている消火剤が漏れ出てしまうようなことが有利に防止され得るようになっているのである。しかも、スクリーン印刷手法によれば、生産効率が向上すると共に、消火性インキとして、高粘度のインキを採用することができるところから、つまり、マイクロカプセルの配合量の多い消火性インキを用いることができるところから、消火性印刷層に、より一層多くのマイクロカプセルを均一に含有、分散せしめることが可能となるのである。その結果、消火性印刷層の単位面積あたりに含まれるマイクロカプセルの量が増大し、消火剤による消火効果が、極めて効果的に発現され得るようになる。
【００１７】
しかも、本発明に従う消火性印刷物の製造方法においては、消火性インキを構成するインキとして、燃焼し易い有機系インキが用いられているところから、不燃性の無機系塗料を用いる場合とは異なり、消火性印刷層に含有せしめられたマイクロカプセルが、火の熱によって速やかに破裂せしめられ、以て、消火剤による消火効果が早期に発現され得るようになっているのである。
【発明を実施するための最良の形態】
【００１８】
以下、本発明を更に具体的に明らかにするために、本発明に係る印刷物の具体的な構成について、図面を参照しつつ、詳細に説明する。
【００１９】
先ず、図１及び図２には、本発明に従って製造される消火性印刷物の一実施形態としての消火性シートが、その平面形態及び断面形態において、それぞれ、概略的に示されている。かかる図からも明らかなように、本実施形態の消火性シート１０は、基材としての基材シート１２を有し、その上面に、多量のマイクロカプセル１４を均一に含有する消火性印刷層１６が形成されている。なお、図２、更には後述する図３〜図６のそれぞれにおいては、消火性印刷物の構造の理解を容易とするために、基材シート、消火性印刷層等が、誇張されて、極端に厚い厚さをもって示されていることが、理解されるべきである。
【００２０】
より具体的には、本実施形態においては、被印刷対象である基材シート１２として、矩形のシール状のシートが用いられている。かかる基材シート１２は、紙材料や合成樹脂材料、金属材料等からなる矩形薄肉平板状の印刷用シート１８と、接着剤又は粘着剤からなる接着層２０と、この接着層２０との剥離性が良好な材料からなる矩形薄肉平板状の剥離シート２２とを有し、これらが、印刷用シート１８、接着層２０及び剥離シート２２の順に積層されてなるものである。換言すれば、基材シート１２は、接着層２０が設けられた印刷用シート１８における接着層２０側の面に、剥離シート２２が重ね合わされてなる構造を有している。そして、このような基材シート１２においては、上面が被印刷面２４とされており、この被印刷面２４の縁部を除く略全面に対して、消火性印刷層１６が、形成されている。なお、剥離シート２２は、一般的なシールと同様に、消火性シート１０の使用時に、剥離されて、取り除かれるものである。
【００２１】
そして、本実施形態では、かかる消火性印刷層１６が、特定の消火性インキを、基材シート１２の被印刷面２４にスクリーン印刷手法で印刷することによって形成されているのである。より具体的には、消火性インキとして、消火剤を内包するマイクロカプセル１４が含有せしめられた有機系インキを用い、これを、公知のスクリーン印刷装置を用いて、基材シート１２の被印刷面２４に印刷することによって、消火性印刷層１６が形成されているのであり、それ故、消火性印刷層１６の内部には、図３に拡大して示されるように、粒状の多数のマイクロカプセル１４が、高密度に且つ均一に分散せしめられている。
【００２２】
なお、ここにおいて、消火性インキに含有されるマイクロカプセル１４としては、特に限定されるものではなく、消火剤を内包し、火の熱によって破裂する、公知の各種のマイクロカプセル１４が、適宜に選択されて用いられるのである。そのようなマイクロカプセル１４を構成する殻物質（膜物質）としては、例えば、ゼラチン、アラビアゴム、アルギン酸ナトリウム、カルボキシメチルセルロース、カラギーナン、ポリビニルアルコール等の高分子材料を挙げることができる。また一方、マイクロカプセル１４に内包される消火剤としては、常法に従って実施されるマイクロカプセル化が可能な消火剤であればよく、例えば、ジブロモメタン、テトラブロモエタン等のハロゲン化炭化水素や水等の、常温で液状の消火剤の他、炭酸塩、重炭酸塩等の従来から粉末消火剤として使用されているものを挙げることができる。これらの中でも、特に、消火性能の観点から、消火剤としてジブロモメタンが内包された、ゼラチン等のタンパク質を殻物質とするマイクロカプセル１４が好適に採用される。
【００２３】
また、かかるマイクロカプセル１４の粒径は、通常、ミクロンオーダー（１μｍ〜１０００μｍ）とされるが、マイクロカプセル１４の粒径が小さすぎると、内包される消火剤が少なく十分な消火効果が得られないおそれがあり、また、マイクロカプセル１４の粒径が大きすぎると、有機系インキへの混合性が悪化するところから、好ましくは５０〜７００μｍ程度、より好ましくは１００〜４００μｍ程度の粒径のものが好適に採用される。なお、本発明において、マイクロカプセル１４の粒径は、電子顕微鏡等で有利に測定され得る。
【００２４】
ところで、本発明において採用されるマイクロカプセル１４は、火で熱せられることによって、その外壁が破裂（破壊）せしめられ、以て、そこに内包されている消火剤が、外部に放出されるようになっている。例えば、消火剤として、ジブロモメタン等の液状消火剤を内包せしめたものは、火炎の熱によって、主として、液状消火剤が気化せしめられて膨張し、その内圧によってマイクロカプセル１４の外壁が破裂して、ガス化された消火剤が外部に放出される。また一方、消火剤として、炭酸塩等の粉状消火剤を内包せしめたものは、火炎の熱によって、マイクロカプセル１４の外壁が、溶融乃至は燃焼することにより破壊されて、そこに内包されている粉末消火剤が周囲に撒布される。
【００２５】
一方、上述の如きマイクロカプセル１４と混ぜ合わされて、消火性インキを構成するインキとしては、無機系塗料に比して燃焼しやすい有機成分、例えば、感光性プレポリマー、感光性プレポリマー、有機樹脂等を主たる構成成分とする有機系インキであれば、その組成は特に限定されるものではなく、従来から公知の各種の有機系インキを使用することができ、例えば、紫外線によって硬化せしめられる紫外線硬化型インキであっても、溶剤を蒸発乾燥させる溶剤型インキであっても、或いは、熱によって硬化せしめられる熱硬化型インキであってもよい。それら公知の有機系インキの中でも、特に、マイクロカプセル１４の殻（膜）やマイクロカプセル１４に内包されている消火剤への影響が無いもの或いは影響が小さいものが望ましく、紫外線硬化型のＵＶインキが、好適に採用され得る。つまり、ＵＶインキは、揮発成分である溶剤を原則的に含んでいないため、マイクロカプセル１４内に溶剤が浸透するおそれがなく、また、残留溶剤の影響もない。しかも、ＵＶインキは、高温下に晒さなくても、紫外線の照射によって瞬時に硬化せしめられるところから、マイクロカプセル１４への影響が極めて小さいものとなっている。
【００２６】
また、有機系インキには、従来より、無機顔料、有機顔料を始めとする各種の配合剤が添加されているが、本発明においては、それらの配合剤がマイクロカプセル１４に対して悪影響を及ぼさない範囲において添加されたものが、適宜に選択されて用いられることが望ましい。
【００２７】
そして、このような有機系インキを使用することによって、消火性印刷層１６自体の難燃性が低下して、消火性印刷層１６が燃えやすくなるものの、これによって、マイクロカプセル１４が、速やかに破裂せしめられて、内包される消火剤がその消火効果を早期に発現せしめることができるようになっているのである。
【００２８】
ここにおいて、上記有機系インキへのマイクロカプセル１４の配合量は、用いるマイクロカプセル１４の消火性能等に応じて適宜に設定され得るが、好ましくは、有機系インキの１００重量部に対して、１００〜１５０重量部となる量において含有されることが望ましい。このように、マイクロカプセル１４を高濃度で含有せしめることによって、マイクロカプセル１４を、消火性印刷層１６により一層高密度で含有せしめることが可能となる。つまり、消火性印刷層１６の単位面積当たりに分散せしめられるマイクロカプセル１４の含有量がより一層高められる。なお、マイクロカプセル１４の配合量が、上記範囲よりも少なくなると、消火性シートの消火性能が低下するおそれがある一方、上記範囲よりも多くなると、消火性インキの流動性が著しく低下して、スクリーン印刷手法での印刷が困難となると共に、バインダとして機能する有機系インキの量が減少して、印刷後、マイクロカプセル１４が、消火性印刷層１６から脱落するおそれがある。
【００２９】
また、消火性インキを調製するに際しては、何等特殊な方法は必要とされず、有機系インキに、所定量のマイクロカプセル１４を添加、混合せしめるようにすればよく、これにて、マイクロカプセル１４が均一に分散せしめられた消火性インキが調製され得る。
【００３０】
かくして、上述の如き消火性インキを用いて、本実施形態に係る消火性シート１０を製造するには、公知のスクリーン印刷手法にて、基材シート１２の被印刷面２４に印刷が施されることとなる。このスクリーン印刷手法を採用することにより、印刷時、マイクロカプセル１４へのダメージが小さくなり、マイクロカプセル１４が潰れて、そこに内包されている消火剤が漏れ出るようなことが有利に防止され得ると共に、消火性インキとして、マイクロカプセル１４が高濃度において含有されたものを用いることが可能となる。また、スクリーン印刷手法によれば、消火性印刷層１６の厚みを容易に調整することが可能となって、グラビア印刷にて形成される薄い印刷層のみならず、厚めの印刷層を形成することも可能となる。
【００３１】
なお、本発明において、「スクリーン印刷」は、公知のスクリーン印刷装置を用いて行われる印刷であって、版として、絹や、ポリエステル、ナイロン等の化学繊維、ステンレス等の金属繊維等からなるメッシュ状のスクリーン版、或いはメタルマスク版を用いて、それに設けられた孔からインキをスキージ（ヘラ）等で押し出して行う印刷である。
【００３２】
かかるスクリーン印刷を実施するにあたって用いられる版としては、消火性インキに含有せしめられたマイクロカプセル１４が破壊されることがないように、十分なオープニング（孔の大きさ）を有するスクリーン版又はメタルマスク版が採用される。このオープニングは、マイクロカプセル１４の粒径に応じて適宜に設定されるのであり、例えば、粒径が１００〜４００μｍのマイクロカプセル１４が含有せしめられている場合には、オープニングが４００μｍ以上の版（スクリーン版の場合、メッシュ数が、４０以下の版）、より好ましくは４３０μｍ以上の版（スクリーン版の場合、メッシュ数が、３０以下の版）が好適に用いられる。これは、オープニングが小さすぎると、マイクロカプセル１４が孔（網目）を通ることができなかったり、例え、孔を通ることができたとしても、マイクロカプセル１４にストレスがかかってマイクロカプセル１４が破壊されたり、マイクロカプセル１４を消火性印刷層１６中に均一に且つ高濃度で含有せしめることが不可能となるおそれがあるからである。なお、版として、スクリーン版を用いる場合には、紗があるところから、ベタ柄を印刷することが可能であるが、メタルマスク版を用いる場合には、紗がないため、ベタ塗りは困難となる。このため、メタルマスク版を用いる場合は、オープニングの上限が、３．５ｍｍ角以下とされたドットパターンを有するものが、有利に用いられることとなる。
【００３３】
また、スクリーン印刷に用いられる版の厚みも、消火性インキに含有せしめられたマイクロカプセル１４を破壊するようなことがないように、マイクロカプセル１４の粒径に応じて適宜に設定されることが望ましい。例えば、マイクロカプセル１４の粒径が１００〜４００μｍの場合には、３００〜４８０μｍ程度の厚みのスクリーン版や、２００〜５００μｍ程度の厚みのメタルマスク版が、有利に用いられる。
【００３４】
そして、このようなスクリーン版又はメタルマスク版がスクリーン印刷装置に取り付けられ、常法に従って、スクリーン印刷操作が実施されることによって、基材シート１２の被印刷面２４上に消火性インキからなる消火性印刷層１６が形成されることとなる。この際、版の厚みやオープニング、スキージ印圧等を適宜に設定することにより消火性インキの塗布量をコントロールして、消火性印刷層１６の厚み（表面が凹凸である場合は、平均厚み）を、マイクロカプセル１４の粒径に応じて、好ましくは１０〜６００μｍ、より好ましくは３００〜５３０μｍとすることが望ましい。このような厚みとすることによって、発火時に効率良くマイクロカプセル１４が破裂されて消火剤が放出せしめられ、優れた消火効果を実現し得る。なお、消火性印刷層１６の厚みが、マイクロカプセル１４の粒径に比べて極端に薄すぎる場合には、消火性印刷層１６からマイクロカプセル１４が脱落し易くなる。また、厚すぎる場合には、コストアップの原因となる。
【００３５】
なお、図１〜３に示される本実施形態においては、消火性インキとして、ＵＶインキに１００〜４００μｍ程度の粒径のマイクロカプセル１４を含有せしめたものが用いられて、スクリーン印刷が実施されており、基材シート１２の被印刷面２４に形成された消火性印刷層１６の平均厚みは、マイクロカプセル１４の最大径よりも小さな約３００μｍ程度とされている。従って、本実施形態においては、図３に示されるように、マイクロカプセル１４の一部分が、有機樹脂で薄くコーティングされた状態で、消火性印刷層１６の表面から突出せしめられ、消火性印刷層１６の表面がマイクロカプセル１４の形状に応じて、凹凸面となっている。このため、消火性印刷層１６の表面が平滑とされ、マイクロカプセル１４が消火性印刷層１６の表面に何等突出することなく、その全体が消火性印刷層１６内に埋没するように含有せしめられる場合よりも、火の熱がマイクロカプセル１４に効率的に伝わり、マイクロカプセル１４がより一層早期に破裂（破壊）せしめられるようになっている。また、マイクロカプセル１４の表面に最小限の有機樹脂しか存在しないため、マイクロカプセル１４の破裂時に消火剤がより一層広い範囲に亘って放出され得るようになっている。
【００３６】
以上のように、本発明手法によれば、消火性印刷層１６がスクリーン印刷によって形成されるところから、消火性インキに含まれるマイクロカプセル１４を潰すことなく印刷することができ、マイクロカプセル１４の消火効果を最大限に活用することができる。また、高粘度の消火性インキを用いて、消火性印刷層１６の厚みを所望の範囲に容易に調整することが可能となる。従って、本発明によれば、マイクロカプセル１４を消火性印刷層１６中に、高密度に且つ均一に分散せしめることができ、消火性能が効果的に高められた消火性シート１０を、良好なる作業性をもって、容易に製造することができる。また、本発明手法によれば、スクリーン印刷手法の採用により、優れた生産性をもって消火性シート１０を製造することが可能となり、以て、消火性シート１０を大量に且つ経済的に生産することができる。
【００３７】
そして、このようにして製造された消火性シート１０にあっては、上述のように、消火効果が顕著に高められたものであり、火炎を消すための消火用品、延焼を防止乃至は遅延させるための防火用品等として、各種の分野において有利に用いられることとなる。例えば、消火性シート１０は、必要に応じて、所望の大きさや形状に裁断された後、剥離シート２２が剥がされて、発火が惹起されるおそれのある部品が収容された筺体の内壁面やその蓋体の内面等、熱や炎が及びやすい部分に貼付されて、使用されることとなる。このとき、消火性シート１０の大きさや形状は、消火性が付与されるべき部材の大きさや形状等に応じて、所望とする消火性能が確保され得るように適宜に設定される。そして、貼付された消火性シート１０の消火性印刷層１６には、上述のように、多数のマイクロカプセル１４が均一に且つ高密度で分散、含有せしめられているところから、筺体内で発生した火炎が早期に消火せしめられたり、或いは、火炎による延焼が効果的に防止乃至は遅延され得る。
【００３８】
以上、本発明の具体的な構成について詳述してきたが、これはあくまでも例示に過ぎないのであって、本発明は、上記の記載によって、何等の制約を受けるものではない。
【００３９】
例えば、上例では、マイクロカプセル１４が、消火性印刷層１６中に、その厚さ方向に重なりあうことなく、一層状に均一に分散された状態が示されていたが（図３参照）、消火性印刷層１６の厚さ方向に何層にも重なり合うように含有せしめられてもよいことは、勿論言うまでもないところである。
【００４０】
また、上例では、基材として、接着層２０を有するシール状の基材シート１２が用いられて、シート状の消火性印刷物が製造されるようになっていたが、基材の全体形状は、例示のものに何等限定されるものではなく、消火性インキからなる消火性印刷層１６が形成され得るものであれば、如何なる形状を有するものであっても良い。具体的には、シート状やプレート状、フィルム状のものであっても何等差し支えなく、また、かかる基材は、柔軟性を有するものであっても、或いは、硬質のものであってもよい。なお、上例では、基材シート１２に、接着層２０が形成されていたため、消火性を付与すべき部材の所望とする部位に、消火性シート１０を容易に取り付けることが可能となっていたが、本発明において、接着層２０は必ずしも必要ではない。接着層２０が設けられていないシート状等の基材を用いる場合には、消火性を付与すべき部材の形状等に応じて、例えば、基材に、取付孔や係合突起を設ける等して、消火性を付与すべき部材に取り付けるようにすればよい。更には、消火性を付与すべき部材（例えば、筺体状や蓋体状の成形体）を基材として、これに直接、消火性印刷層１６を形成することも可能である。
【００４１】
さらに、基材の材質も、例示のものに何等限定されるものではなく、消火性を付与すべき部材に応じて、上述せる如き紙や合成樹脂、金属の他にも、磁性を有するマグネット、ガラス、陶磁器、布、木材等を採用することができる。
【００４２】
また、上記実施形態では、消火性印刷物として、消火性印刷層１６と基材（基材シート１２）とが一体化せしめられてなる消火性シート１０が製造されていたが、本発明においては、消火性インキをスクリーン印刷して形成される、消火性印刷層のみからなる薄肉の消火性シートも、本発明に従う消火性印刷物として、優れた生産性をもって有利に製造され得る。
【００４３】
なお、そのような消火性印刷層のみからなる消火性シートを製造するには、例えば、図４に示されるように、先ず、基材として、離型性を有する離型層２６が形成された基材シート２８を用いる。かかる離型層２６は、シリコーン樹脂等を必須成分として含有するコーティング液を印刷用シート１８の表面に塗布することによって形成される。そして、この離型層２６の表面上に、上記実施形態と同様にしてスクリーン印刷を行って、マイクロカプセル１４が有機樹脂で固定されてなる構造の消火性印刷層１６を形成する。その後、図５に示されるように、離型層２６が形成された基材シート２８を、消火性印刷層１６から剥離して取り除くことによって、図６に示される如き、消火性印刷層１６のみからなる消火性シート３０が形成されることとなる。なお、かかる図４〜６において、上記実施形態と同様な構造とされた部位については、図中、上述の実施形態と同一の符号を付与することにより、その詳細な説明を省略した。
【００４４】
また、上例では、消火性印刷層１６が、基材シート１２の略全面に亘って、矩形状に印刷されていたが（図１参照）、消火性印刷層１６の印刷パターンはベタ柄に何等限定されるものではなく、各種の絵柄を採用し得ることは、勿論言うまでもないところである。但し、メタルマスク版を用いる場合には、前述のように、ベタ塗りは困難であるところから、ドット状のパターンが好適に採用される。
【００４５】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【実施例】
【００４６】
以下に、本発明の代表的な実施例の幾つかを示し、本発明の特徴を更に明確にすることとするが、本発明が、そのような実施例の記載によって、何等の制約をも受けるものでないことは、言うまでもないところである。
【００４７】
（実施例１）
先ず、消火剤を内包するマイクロカプセルとして、液状のジブロモメタン（ＣＨ2Ｂｒ2）を内包する、橙色のタンパク質材質のマイクロカプセル（販売元：ビジョン開発株式会社、粒径：１００〜４００μｍ程度）を準備する一方、有機系インキとして、透明な紫外線硬化型のスクリーンインキ（商品名：６１００ＳＬメジウム、製造元：十条ケミカル株式会社）を準備した。そして、有機系インキに、マイクロカプセルを、重量比で、有機系インキ：マイクロカプセル＝１：１．５となるように添加、混合せしめることにより、消火性インキを調製した。
【００４８】
その後、スクリーン印刷装置（型番：ミノマット５５７５、製造元：（株）ミノグループ）に、４０メッシュのポリエステル版（厚さ：３４０μｍ）からなるスクリーン版をセットして、公知のスクリーン印刷手法により、上記消火性インキを、基材表面にべた塗りし、引き続き、これに、紫外線を照射することにより、消火性インキを硬化せしめて、消火性シートを作製した。なお、基材としては、白色の粘着剤付きシート（商品名：ＰＥＴＷＨ５０（Ａ）ＰＡ−Ｔ１  １１ＬＬ、製造元：リンテック株式会社、厚さ：５０μｍ）を用いた。
【００４９】
このようにして作製された消火性シートの基材表面には、消火性印刷層が、約３００μｍの平均厚みにおいて形成されていた。また、消火性印刷層には、マイクロカプセルが厚さ方向にあまり重なり合うことなく、印刷面の約７０％程度の面積を占めるような分散量で、潰れることなく、均一に含有せしめられていた。
【００５０】
そして、消火性を評価するために、下記の消火テストを行ったところ、約１０秒で消火を行うことができた。
【００５１】
＜消火テスト＞
（１）先ず、図７に示されるように、高さ：９３ｍｍ、底面の直径：１３０ｍｍφ、上部開口端の直径：１３５ｍｍφのブリキ缶を準備し、このブリキ缶の底面から１０ｍｍの高さの部位に、直径５ｍｍの穴を、周方向に間隔をあけて、４箇所形成し、これを、空気を取り込むための空気穴とした。
（２）一方、上記で得られた消火性シートを８０ｍｍ×８０ｍｍとなるように、ブリキ缶の蓋の内面に貼付した。
（２）かかるブリキ缶内に、キシレンを染み込ませた布（５ｇ程度）を入れ、更に上方から、１５ｍｌのキシレンを振りかけた後、この布に火をつけた。
（３）点火後、速やかに、ブリキ缶の開口端に、高さ：１５ｍｍ程度の、空気穴の設けられたスペーサを載せた。そして、このスペーサの上から、消火性シートを貼付したブリキの蓋を被せ、ブリキ缶の炎が消えるまでの時間を測定した。この際、ブリキ缶内には、底側に設けられた空気穴とスペーサに設けられた空気穴から空気が十分に供給されていた。
【００５２】
（実施例２）
４０メッシュのポリエステル版からなるスクリーン版に代えて、図８に示される如きドットパターンを有するメタルマスク版（厚さ：２００μｍ）を使用する以外は、上記実施例１と同様にして、スクリーン印刷機で印刷を行い、次いで、紫外線を照射することにより、消火性インキを硬化せしめて、消火性シートを作製した。
【００５３】
このようにして作製された消火性シートの基材表面には、消火性印刷層が、約５３０μｍの厚さにおいて形成されていた。また、消火性印刷層には、マイクロカプセルが厚さ方向に重なった状態で、印刷面の略１００％程度の面積を占めるような分散量で、潰れることなく、均一に含有せしめられていた。
【００５４】
そして、このようにして得られた実施例２に係る消火性シートを用いて、上記実施例１と同様に消火テストを行ったところ、１５秒で消火することができた。
【００５５】
（比較例１）
比較のために、消火性シートが貼付されていない蓋を用いて、上記実施例１と同様な消火テストを行った。その結果、５４秒後に小爆発が起き、その後も、更に燃え続けた。
【００５６】
上記結果からも明らかなように、消火性シートを使用しない比較例１では、消火を行うことができず、小爆発が惹起せしめられたのに対し、実施例１及び実施例２に係る消火性シートを用いた場合には、それぞれ、約１０秒及び１５秒で消火が行われ、優れた消火効果が発揮されることが認められた。
【図面の簡単な説明】
【００５７】
【図１】本発明に従って製造される消火性印刷物の一実施形態を示す平面説明図である。
【図２】図１におけるII−II断面説明図である。
【図３】図２における部分拡大説明図である。
【図４】本発明に従って、図１とは異なる消火性印刷物を製造する工程を説明するための断面説明図である。
【図５】本発明に従って、図４に示される基材を取り除く工程を示す断面説明図である。
【図６】本発明に従って製造される消火性印刷物の別の一実施形態を示す断面説明図であって、図５に示される基材が取り除かれた状態を示している。
【図７】実施例で行われた消火テストを説明するための断面説明図である。
【図８】実施例で使用されたメタルマスク版のドットパターンを説明するための平面説明図である。
【符号の説明】
【００５８】
１０，３０  消火性シート              １２，２８  基材シート
１４  マイクロカプセル                １６  消火性印刷層
１８  印刷用シート                    ２０  接着層
２２  剥離シート                      ２４  被印刷面
２６  離型層
【図１】
0004959513.tif 000002
【図２】
0004959513.tif 000003
【図３】
0004959513.tif 000004
【図４】
0004959513.tif 000005
【図５】
0004959513.tif 000006
【図６】
0004959513.tif 000007
【図７】
0004959513.tif 000008
【図８】
0004959513.tif 000009